L'utilisation de bitumes fondus dans les travaux d'étant chéité présentant de nombreux inconvénients, on envisage de plus en plus l'emploi d'émdSions, qui offrent notamment les avantages suivants Ces produits sont bon marché, leur utilisation est sans danger en raison de l'absence de chauffage sur le chantier, et leur mise en oeuvre est possible sur des supports humides. Toutefois, plusieurs inconvén ents sont apparus à l'usa- ge - Fluage fréquent des enduits après application; - Manque fréquent de souplesse des revêtements, lorsque les émul- sions sont à base de bitume à point de fusion élevé; - Et, ce qui est plus grave, rupture longue et parfois impossible de l'mulsion lorsque, après applicaton, le support et le milieu ambiant sont très humides. L'emploi d'émulsions de bitumes étant souvent impossible pour cette dernière raison en particulier, il importait de rechercher un moyen de commander la rupture quel que soit le degré d'humidité du support. La présente invention-a donc pour objet de définir un type d'émulsion à base de bitumes et de caoutchoucs et de rechercher un produit susceptible, par contact avec cette émulsion, d'entraîner sa rupture immédiate, avec dépôt instantané d'un revêtement solide. L'incorporation de latex à une émulsion de bitumes permet d'améliorer la souplesse du revêtement, d'éviter le fluage et d'améliorer la résistance au vieillissement. Par ailleurs, l'expérience a prouvé que l'agent de rupture pouvait être un électrolyte. l'invention a, en conséquence, pour objet une émulsion aqueuse à base de bitumes et de latex destinée à constituer un revêtement, notamment pour travaux d'étanchéité, par rupture automatique après application, caractérisée en ce qu'elle comprend (proportions en poids du mélange humide) de 55 à 67g0 de bitumes et de 5 à 10 de latex, le reste étant de liteau, cette émulsion ayant un caractère anionique, c' est-à-dire un pH basique, et la rupture étant produite par adjonction, pour quatre volumes de émulsion précitée, d'un volume d'won électrolyte à base de chlorure de calcium ou de persulfate d'ammonium. Sn pratique, la concentration en bitumes de l'émulsion est de préférence de 605'o, la viscosité > 200 est au plus egale à 70 Engler, et le point de fusion des bitumes utilisés est assez élevé pour limiter la tendance au fluage par temps chaud. On choisit en outre la meilleur ductilité. L'émulsion de latex est à base de caoutchouc naturel du type "Revertex" ou de caoutchouc synthétique du type "Ehro- prène" ou "Perbunan" mzélectrolyte est constitué par une solution aqueuse soit de chlorure de calcium à 4 en poids, soit de persulfate d'ammonium à 1% en poids. Le mélange de l'émulsion de latex avec l'émulsion de bitume s'opère facilement avant l'application, mais il est préfé- rable, afin de tirer le meilleur parti des propriétés du eaoutchouc, d'ajouter le latex au bitume chaud lors de la fabrication de l'éirnilsion en atelier. La rupture de I'émusion par contact des deux solutions étant quasi instantanée, la mise en oeuvre des deux solutions constituées par le mélange des émulsions d'une part et ltélectro- lyte d'autre part s'opère par projection directement sur le support de chaque solution, séparément, à l'aide drun appareil à double circuit de pulvérisation. Dès que l'émulsion de bitume-caoutchouc et l'électrolyte arrivent en contact sur le support à revetir, la réaction des deux produits est telle qu'en quelques secondes la rupture est réalisée et que l'eau se sépare des composants solides et s'écoule, laissant ainsi sur le support un enduit plastique étanche. REVENDICATIONS 1 - Pulsion aqueuse à base de bitumes et de latex destinée à constituer un revetement, notamment pour travaux d'étant chéité, par rupture automatique après application, caractérisée en ce qu'elle comprend (proportions en poids du mélange humide) de 55 à 60 % de bitumes et de 5 à 10%o de latex, le reste étant de l'eau, cette émulsion ayant un caractère anionique, c'est-à-dire un pH basique, et la rupture étant produite par adjonction, pour 4 volumes de l'émulsion précitée, d'un volume d'un électrolyte à base de chlorure de calcium ou de persulfate d'ammonium. 2 - Emulsion suivant la revendication 1, caractérisé en ce que la viscosité de l'émulsion de bitumes à 200 est au plus égale à 70 Engluer. 3 - émulsion suivant la revendication i, caractérisée en cque le point de fusion des bitumes utilisés est assez élevé pour limiter la tendance au fluage par temps chaud. 4 - émulsion suivant la revendication 1, caractérisée en ce que le latex est un caoutchouc naturel de type "Revertex". 5 - émulsion suivant la revendication 1, caractérisée en ce que le latex est un caoutchouc synthétique du type "Euro pyrène t ou "Perbunan". 6 - Procédé pour appliquer un revêtement, notamment pour des travaux-dtétanchéité, caractérisé en ce qu'on projette simultanément sur le support à recouvrir une ému-lsion à base de bitumes et de latex et une solution d'un électrolyte, suivant l'une quelconque des revendications 1 à 5, afin de produire la rupture instantanée de l'émulsion, avec dépôt des bitumes et du latex sur le support. 7 - Procédé suivant la -revendication 6, caractérisé par 11 emploi comme sleetrolyte d'une solution de chlorure de calcium à 4 % en poids. 8 - Procédé suivant la revendication 6, caractérisé par l'emploi comme électrolyte d'une solution de persulfate d'ammonium à 1 % en poids. 9 - Procédé suivant l'une quelconque des reendications 6 à 8, caractérisé par l'emploi pour la projection des liquides d'un appareil à double circuit de pulvérisation.